(57)【要約】  一般式（１）（式中、Ｒ１、Ｒ２、Ｒ３、Ｘ、ａ、ｂ、ｃ、Ｒ４、Ｙ及びｄは、明細書に定義されたとおりである）で示される、アルコキシシリル基を含有する加水分解性の官能基及び特定の長さの直鎖状ポリシロキサン構造を有する環状シロキサンを提供する。該化合物は、作業性や熱伝導性、操作性に優れた組成物を与えることができる、熱伝導性充填剤用の表面処理剤として利用可能である。【特許請求の範囲】
【請求項１】
下記一般式（１）：
【化１４】
2018016565.tif 000016
（式中、
Ｒ１：炭素数１〜４のアルコキシシリル基を有する基
Ｒ２：下記一般式（２）：
【化１５】
2018016565.tif 000017
（式中、Ｒ４は、それぞれ独立して炭素数１〜１２の１価の炭化水素基であり、Ｙは炭素数１〜６の１価の炭化水素基であり、ｄは１０〜５０の整数である）で示される直鎖状オルガノシロキシ基
Ｘ：それぞれ独立して炭素数２〜１０の２価の炭化水素基
ａ及びｂ：それぞれ独立して１以上の整数
ｃ：０以上の整数
ａ＋ｂ＋ｃ：４以上の整数
Ｒ３：それぞれ独立して、炭素数１〜６の１価の炭化水素基である）
で示されるシロキサン化合物。
【請求項２】
一般式（１）においてｂが２であり、ｄが１０〜４０である、請求項１記載のシロキサン化合物。
【請求項３】
一般式（１）においてｂが１である、請求項１記載のシロキサン化合物。
【請求項４】
請求項１〜３のいずれか一項記載のシロキサン化合物を含む、熱伝導性充填剤用の表面処理剤。
【発明の詳細な説明】
【技術分野】
【０００１】
本発明は、熱伝導性ポリオルガノシロキサン組成物に用いられる表面処理剤用シロキサン化合物に関する。
【背景技術】
【０００２】
パワートランジスタ、ＩＣ、ＣＰＵ等に代表される電子部品には、発熱体の蓄熱を防ぐために、熱伝導性の高い熱伝導性グリースや熱伝導性シートが用いられている。熱伝導性グリースには、電子部品の形状に影響されることなく手軽に塗布できる利点がある反面、他の部品を汚損する、オイル分の流出がある等の問題点を抱えている。また、熱伝導性シートは他の部品の汚損やオイル分の流出はないものの、密着性がグリースよりも劣るため、熱伝導性シートの硬度を下げて密着性を高めるといった手法がとられている。【０００３】
熱伝導性シートには、シリコーンゴムが多く用いられている。ただし、シリコーン単体では熱伝導性を高めることはできないため、シリコーンゴムの熱伝導性を改良するために、熱伝導性充填剤が併用される。熱伝導性充填剤として、シリカ粉、アルミナ、窒化ホウ素、窒化アルミニウム、酸化マグネシウム等に代表されるような、バインダーとなるシリコーンより熱伝導性の高い材料を添加することが知られている（特開２００２−００３８３１号公報）。【０００４】
ただし、上記無機粒子からなる充填剤をバインダーとなるシリコーン中にそのまま充填しようとすると、どうしてもコンパウンド粘度が大きく上昇し、その結果、流動性が低下してしまうため、作業に支障をきたすことがある。また、用いる充填剤によっては均一に分散するまでかなりの時間を要し、生産性が低下してしまう。これらの点を解決するため、熱伝導性充填剤に各種表面処理剤にて表面処理を施し充填性を高める手段が提案されている（特開２０００−１６１６号公報、特開２０００−２５６５５８号公報及び特開２００３−２１３１３３号公報を参照されたい）。
【先行技術文献】
【特許文献】
【０００５】
【特許文献１】特開２００２−００３８３１号公報
【特許文献２】特開２０００−１６１６号公報
【特許文献３】特開２０００−２５６５５８号公報
【特許文献４】特開２００３−２１３１３３号公報
【発明の概要】
【発明が解決しようとする課題】
【０００６】
放熱部材としての高い放熱性を達成するために、微粒径のアルミナ等の無機粒子が、加水分解性シロキサンにより表面処理されて使用されている。しかしながら、最近の電子部品等は高出力化に伴って発熱量も大きくなっており、より高い熱伝導率を有する放熱部材が必要とされてきている。かかる要請に応じるための高い熱伝導率を有するシリコーン組成物を得るためには、熱伝導性充填材をより高充填する必要がある。さらに、得られるシリコーン組成物の取扱い性が良好であることも望まれる。一方で、シリコーンゴムに用いられる表面処理剤においても、高効率で熱伝導性充填剤を処理できるだけでなく、表面処理剤自体の高い耐熱性も求められる。このため、熱伝導性、操作性に優れた組成物を与える表面処理剤の探索が求められていた。【０００７】
本発明はこのような問題を解決するためになされたもので、作業性や熱伝導性、操作性に優れた組成物を与えることができる、熱伝導性充填剤用の表面処理剤を提供することを目的とする。
【課題を解決するための手段】
【０００８】
上記課題を解決するため本発明者らが鋭意検討したところ、表面処理剤の分子構造の設計により、高充填を可能にし、熱伝導性ポリシロキサン組成物の熱伝導性が向上することを見出し、本発明に至った。【０００９】
本発明は、以下の各項に関する。
［１］下記一般式（１）：
【化１】
2018016565.tif 000002
（式中、
Ｒ１：炭素数１〜４のアルコキシシリル基を有する基
Ｒ２：下記一般式（２）：
【化２】
2018016565.tif 000003
（式中、Ｒ４は、それぞれ独立して炭素数１〜１２の１価の炭化水素基であり、Ｙは炭素数１〜６の１価の炭化水素基であり、ｄは１０〜５０の整数である）で示される直鎖状オルガノシロキシ基
Ｘ：それぞれ独立して炭素数２〜１０の２価の炭化水素基
ａ及びｂ：それぞれ独立して１以上の整数
ｃ：０以上の整数
ａ＋ｂ＋ｃ：４以上の整数
Ｒ３：それぞれ独立して、炭素数１〜６の１価の炭化水素基である）
で示されるシロキサン化合物である。
［２］一般式（１）においてｂが２であり、ｄが１０〜４０である、前記［１］記載のシロキサン化合物である。
［３］一般式（１）においてｂが１である、前記［１］記載のシロキサン化合物である。
［４］前記［１］〜［３］のいずれか記載のシロキサン化合物を含む、熱伝導性充填剤用の表面処理剤である。
【発明の効果】
【００１０】
本発明により、作業性や熱伝導性、操作性に優れた組成物を与えることができる、熱伝導性充填剤用の表面処理剤を提供することが可能となる。
【発明を実施するための形態】
【００１１】
本発明の一つの態様は、下記一般式（１）：
【化３】
2018016565.tif 000004
（式中、Ｒ１、Ｒ２、Ｒ３、Ｘ、ａ、ｂ及びｃは、先に定義したとおりである）
で示される、シロキサン化合物である。ここで、当該シロキサン化合物においては、Ｒ１を含む単位、Ｒ２を含む単位、ＳｉＲ３２Ｏで表される単位が上記一般式（１）で示されるとおりに配列している必要はなく、例えばＲ１を含む単位とＲ２を含む単位との間にＳｉＲ３２Ｏで表される単位が存在していてもよいことが理解される。
【００１２】
一般式（１）で示される環状構造を有するシロキサン化合物は、加水分解性基を環状構造中に多く導入することができ、更にそれが位置的に集中しているため、熱伝導性充填剤の処理効率が高くなり、より高充填化を可能にすると考えられる。加えて、上記シロキサン化合物自体の耐熱性が高いため、熱伝導性ポリシロキサン組成物に高い耐熱性を与えることができる。また、特定の理論に束縛されるものではないが、分子中に適切な長さのシロキサン鎖を有することで、熱伝導性充填剤の粒子と相互作用する部分及びシリコーンポリマーと相互作用する部分との距離が適度に抑えられ、熱伝導性充填剤である無機粒子とベースポリマーであるシリコーンポリマーとを適度に媒介する役割を果たし、組成物の粘度が減少するものと考えられる。更に、このようなシロキサン化合物は、例えば、水素基が含有された環状シロキサンと、片末端にビニル基を有するシロキサン、ビニル基と加水分解性基を含有したシラン化合物とを付加反応させることで容易に得ることができるという利点がある。
【００１３】
一般式（１）において、Ｒ１は、炭素数１〜４のアルコキシシリル基を含有する加水分解性の官能基であり、より具体的には以下の構造を有する基が例示される。Ｒ１は、ケイ素で直接Ｘと結合していてもよいが、エステル結合等の連結基により結合していてもよい。Ｒ１としてより具体的には以下の構造を有する基が例示される。
【化４】
2018016565.tif 000005
なかでも、Ｒ１は、熱伝導性充填剤の処理効率がより向上する傾向にある点から、アルコキシシリル基を２つ以上、特に３つ有する構造の基であることが好ましい。また、原料を得ることが容易である点から、Ｒ１は、メトキシシリル基を含有することが好ましい。
【００１４】
Ｒ２は、一般式（２）：
【化５】
2018016565.tif 000006
（式中、Ｒ４、Ｙ及びｄは、先に定義したとおりである）で示される基である。
【００１５】
一般式（２）において、ｄの数は１０〜５０の範囲、好ましくは１０〜４０の範囲、より好ましくは２０〜３０の範囲である。この範囲とすることで、流動性に対する効果を高め、高配合を可能とし、シロキサン化合物自体の粘度を抑えることができ、さらに安定性が向上する。Ｒ４は、それぞれ独立して、炭素数１〜１２の１価の炭化水素基であり、直鎖状又は分岐鎖状のＣ１−１２アルキル基、フェニルやナフチル等のアリール基が挙げられる。また、塩素、フッ素、臭素等のハロゲンで置換されていてもよく、そのような基として、トリフルオロメチル基等のパーフルオロアルキル基が例示される。合成が容易であることから、Ｒ４はメチル基であることが好ましい。Ｙは、炭素数１〜６の１価の炭化水素基である。合成が容易であることから、Ｙはメチル基であることが好ましい。
【００１６】
Ｒ１及びＲ２は、基Ｘを介し、一般式（１）で示されるシロキサンの環状シロキサン部分と結合される。基Ｘは、炭素数２〜１０の２価の炭化水素基であり、−ＣＨ２ＣＨ２−、−ＣＨ２ＣＨ２ＣＨ２−、−ＣＨ２ＣＨ２ＣＨ２ＣＨ２ＣＨ２ＣＨ２−、−ＣＨ２ＣＨ（ＣＨ３）−、−ＣＨ２ＣＨ（ＣＨ３）ＣＨ２−等のアルキレン基が例示される。合成が容易となる点から、Ｘは−ＣＨ２ＣＨ２−又は−ＣＨ２ＣＨ（ＣＨ３）−であることが好ましい。
【００１７】
Ｒ３は、それぞれ独立して、炭素数１〜６の１価の炭化水素基である。各々のＲ３は同一でも異なっていてもよい。合成が容易であることから、Ｒ３はメチル基であることが好ましい。
【００１８】
ａは１以上の整数であり、好ましくは１である。ｂは１以上の整数であり、１又は２であることが好ましいが、ｂの値は、上記一般式（１）中に含まれる−ＳｉＲ４２Ｏ−単位の数が２０〜６０の範囲になるようにｄの値と併せて設計されることが好ましい。ｃは０以上の整数、好ましくは０〜２である。また、ａ＋ｂ＋ｃの和は、４以上の整数であるが、合成が容易であることから４であることが好ましい。
【００１９】
以上説明したようなシロキサン化合物の代表例として下記の構造式で示される化合物を挙げることができるが、本発明はこれに限定されるものではない。
【化６】
2018016565.tif 000007
【００２０】
ここで、シロキサン化合物の構造を説明するにおいては、シロキサン化合物の構造単位を以下のような略号によって記載することがある（以下、これらの構造単位をそれぞれ「Ｍ単位」「Ｄ単位」等ということがある）。
Ｍ：−Ｓｉ（ＣＨ３）３Ｏ１／２
ＭＨ：−ＳｉＨ（ＣＨ３）２Ｏ１／２
ＭＶｉ：−Ｓｉ（ＣＨ＝ＣＨ２）（ＣＨ３）２Ｏ１／２
Ｄ：Ｓｉ（ＣＨ３）２Ｏ２／２
ＤＨ：ＳｉＨ（ＣＨ３）Ｏ２／２
Ｔ：Ｓｉ（ＣＨ３）Ｏ３／２
Ｑ：ＳｉＯ４／２
例えば、前記一般式（２）においてＲ４がメチル基であり、Ｙがビニル基であるような構造は、−ＤｎＭＶｉと記述される。ただし、例えばＤＨ２０Ｄ２０と記した場合には、ＤＨ単位が２０個続いた後Ｄ単位が２０個続くことを意図するものではなく、各々の単位は任意に配列していてもよいことが理解される。
【００２１】
本発明のシロキサン化合物は、当業者に公知の方法又は類似の方法を利用することで調製することができる。一例として、Ｓｉ−Ｈ結合を２つ以上有する環状シロキサンとビニルトリメトキシシランのような不飽和結合を有するアルコキシシランとを反応させ、次いで不飽和結合を有する直鎖状ポリシロキサンと反応させることで、一般式（１）で示される構造のシロキサンを得ることができる。反応条件、精製方法等は当業者であれば適宜選択が可能である。
【００２２】
本発明の一態様は、上記シロキサン化合物を含む、熱伝導性充填剤用の表面処理剤である。本発明のシロキサン化合物は、熱伝導性充填剤用の表面処理剤として働き、表面処理された熱伝導性充填剤をベースポリマーであるシリコーンポリマーと混合することで、取扱い性に優れた熱伝導性組成物を与えることができる。以下、当該組成物に含まれる熱伝導性充填剤及びシリコーンポリマーについて説明する。
【００２３】
［熱伝導性充填剤］
熱伝導性充填剤としては、一般的に公知の無機充填剤が例示され、アルミナ、酸化マグネシウム、酸化亜鉛、窒化ホウ素、窒化アルミニウム、シリカ粉、炭化ケイ素、金属粉体、ダイヤモンド、水酸化アルミニウム、カーボン等が挙げられる。特に好ましいものはアルミナ、酸化亜鉛、窒化アルミニウム又は炭化ケイ素である。これらの無機充填剤としては、熱伝導性充填剤として利用可能なグレードのものであれば特に制限されず、市販のものを利用することができる。
【００２４】
熱伝導性充填剤は、利用可能なグレードのものであれば平均粒子径の大きさに特に制限はないが、平均粒子径が３００μｍ以下のものを用いることが好ましい。平均粒子径がこの範囲にあるものの中でも、平均粒子径が大きいものを配合すると、充填率を上げることができず、一方、平均粒子径が小さいものでは、粘度が大きくなる傾向があるが、熱伝導性充填材の平均粒子径を適宜選択し、配合することで、目的に適った粘度の組成物を得ることができる。
【００２５】
熱伝導性充填剤には、粒子径が相対的に大きな充填剤と、粒子径が相対的に小さな充填剤とを併用することも好ましい。複数種類の粒子径を有する充填剤を併用することによって、相対的に粒子径の大きい充填剤の間隙に相対的に粒子径の小さい充填剤が入り込み、より高充填が可能になる。充填剤は平均粒径によって大粒径（例えば粒子径３０μｍ以上）、中粒径（例えば粒子径１μｍ以上〜３０μｍ未満）、小粒径（例えば粒子径１μｍ未満）のものに分類することができ、これらから少なくとも２種類以上、特に３種類を用いることが好ましい。複数種類の異なる粒径を有する充填剤を用いる場合には、それらの配合割合は任意とすることができるが、組成物調製の作業性、得られる組成物の熱伝導性の面から、大粒径の充填剤を３０〜７０質量％用いることが好ましく、３５〜６５質量％用いることがより好ましい。大粒径、中粒径、小粒径の３種類の充填剤を用いる場合には、中粒径及び小粒径の充填剤の配合比は、１：４０〜４０：１の範囲とすることが好ましく、１：７〜７：１の範囲とすることがより好ましい。
【００２６】
熱伝導性充填剤に用いられる無機粒子の形状は、特に制限されない。例えば球状、丸み状、不定形の粒子のいずれも用いることができ、更にこれらのうち少なくとも２種類を併用することもできる。無機粒子の形状が丸み状、不定形である場合の平均粒子径は、当業者に公知の方法によって定義される。平均粒子径は、例えば、レーザー光回折法等による粒度分布測定装置を用いて、重量平均値（又はメジアン径）等として求めることができる。
【００２７】
熱伝導性ポリシロキサン樹脂中の充填剤の配合量は、シロキサン化合物と硬化性官能基を有するポリシロキサン樹脂の全体量１００質量部に対し、１０〜５０００質量部の範囲である。好ましくは５０〜４０００質量部、より好ましくは１００〜３０００質量部の範囲において本発明の効果が顕著に発揮される。
【００２８】
［シリコーンポリマー］
本発明の熱伝導性ポリシロキサン組成物は、ベースポリマーであるシリコーンポリマーとして、ポリオルガノシロキサン樹脂を含む。ポリオルガノシロキサン樹脂としては、シリコーングリース、シリコーンゴム等のベースとして用いられるものであれば、直鎖状、分岐鎖状、環状のもの等、その構造に特に限定されることなく用いることができる。また、官能基を導入した変性シリコーンを用いることもできる。例えば、グリースの硬度を変化させる等の目的のために、ポリオルガノシロキサン樹脂は、硬化反応の反応点となるような硬化性官能基を一つ以上有していてもよい。ここで、本明細書において「硬化性官能基」とは、樹脂の硬化反応に関与し得る官能基を指す。硬化性官能基の例としては、ビニル基、（メタ）アクリル基、ケイ素に直接結合した水素基等が挙げられる。これらの硬化性官能基は、硬化性の観点からは、一分子中に２つ以上あることが好ましく、入手又は調製の容易性から、一分子中に２つであることが好ましい。ただし、硬化性官能基の数が一分子中に一つであるような化合物を用いることもできる。また、有する硬化性官能基の数が異なる複数種の化合物を併用することもできる。硬化反応の機構は特に制限されず、付加反応、縮合反応などの、樹脂の硬化に一般的に用いられる方法を採用することができる。
【００２９】
付加反応によって硬化する、硬化性官能基を有するポリシロキサン樹脂として、以下の一般式（３）：
【化７】
2018016565.tif 000008
（式中、
Ｒａは、それぞれ独立して、脂肪族不飽和基であり、
Ｒは、それぞれ独立して、Ｃ１−６アルキル基又はＣ６−１２アリール基であり、
ｎは、２３℃における粘度を０．０１〜５０Ｐａ・ｓとする数である）で示される、脂肪族不飽和基を含有する直鎖状ポリオルガノシロキサンが例示されるが、このような構造の樹脂に限定されるものではない。このような直鎖状ポリオルガノシロキサンのなかでも、Ｒが全てメチルであり、Ｒａがビニル基であるようなポリオルガノシロキサンが、入手の容易性から好ましく用いられる。
【００３０】
硬化性官能基を有するポリシロキサン樹脂の配合量は、熱伝導性充填剤１００質量部に対して１〜５０質量部の範囲であることが好ましく、３〜４０質量部の範囲であることがより好ましい。この範囲とすることで、熱伝導性充填剤の有する高い熱伝導率を損なうことなく、均一な熱伝導性ポリシロキサン組成物を得ることができる。
【００３１】
ポリシロキサン樹脂は、付加反応硬化型、縮合反応硬化型などの硬化反応の機構により分類することができる。反応機構により分類した場合には、生産性及び作業性の観点から、付加反応硬化型ポリシロキサンを用いることが好ましい。付加反応硬化型ポリシロキサンとしては、（ａ）ベースポリマーである不飽和基含有ポリオルガノシロキサン、（ｂ）架橋剤である水素基含有ポリオルガノシロキサン、（ｃ）硬化用触媒である白金化合物、からなるものが知られている。
【００３２】
（ａ）成分の不飽和基含有ポリオルガノシロキサンとしては、１分子中にケイ素原子に結合した有機基のうち、少なくとも平均して０．５個以上の不飽和基が含有されていることが好ましい。不飽和基の数が１分子あたり０．５個より少ないと架橋にあずからない成分が増加するため、十分な硬化物が得られない。不飽和基の数が１分子あたり０．５個以上であれば基本的に硬化物は得られるが、余りに過剰であると硬化物の耐熱性が低下し、本来の目的を達成できなくなってしまうため、０．５〜２．０個の範囲であることが好ましい。不飽和基は、ポリオルガノシロキサンを調製しやすいことからビニル基が好ましい。不飽和基は、分子鎖末端、分子鎖側端、いずれの位置に結合していてもよいが、硬化速度が高まり、硬化物の耐熱性も保てる点から、分子鎖末端にあることが好ましい。
【００３３】
不飽和基含有ポリオルガノシロキサンにおけるその他の官能基としては、１価の置換又は非置換の炭化水素基が挙げられ、メチル、エチル、プロピル、ブチル、ヘキシル、ドデシル等のアルキル基；フェニル等のアリール基；２−フェニルエチル、２−フェニルプロピル等のアラルキル基；クロロメチル、３，３，３−トリフルオロプロピル等の置換炭化水素基等が例示される。メチル基又はフェニル基が合成の容易さから好ましい。
【００３４】
不飽和基含有ポリオルガノシロキサンの構造は、直鎖状、分岐鎖状のいずれであってもよい。また、その粘度は特に制限されないが、２３℃における粘度が、０．０１〜５０Ｐａ・ｓであることが好ましい。
【００３５】
一般的に、不飽和基含有ポリオルガノシロキサンは、ヘキサメチルシクロトリシロキサン、オクタメチルシクロテトラシロキサン、テトラビニルテトラメチルシクロテトラシロキサン等の環状シロキサンと、Ｒ３ＳｉＯ０．５（ここで、Ｒは１価の炭化水素基である）単位を有するオルガノシロキサンとを、アルカリ、酸等の適切な触媒にて平衡化重合させ、その後、中和工程、余剰の低分子シロキサン分を除去することにより得られる。
【００３６】
（ｂ）成分の水素基含有ポリオルガノシロキサンは、Ｓｉ−Ｈ結合を有するシロキサン化合物であり、架橋剤となる成分である。その配合量は、（ａ）成分の不飽和基１個に対し、ケイ素原子に直接結合した水素原子が０．２〜５．０個となる量である。０．２個より少ないと、硬化が十分に進行せず、５．０個を超えると、硬化物が固くなり、また硬化後の物性にも悪影響を及ぼすことがある。また、１分子に含まれるケイ素原子に結合した水素基数は少なくとも２個以上であることが必要であるが、その他の条件、水素基以外の有機基、結合位置、重合度、構造等については特に限定されず、また２種以上の水素基含有ポリオルガノシロキサンを使用してもよい。
【００３７】
水素基含有ポリオルガノシロキサンは、代表的には、一般式（４）：
（Ｒｂ）ｘ（Ｒｃ）ｙＳｉＯ（４−ｘ−ｙ）/２          （４）
（式中、
Ｒｂは、水素原子であり、
Ｒｃは、Ｃ１−６アルキル基（例えば、メチル、エチル、プロピル、ブチル、ペンチル、ヘキシル、好ましくはメチル）又はフェニル基であり；
ｘは、１又は２であり；
ｙは、０〜２の整数であり、ただし、ｘ＋ｙは１〜３である）
で示される単位を分子中に２個以上有する。
水素基含有ポリオルガノシロキサンにおけるシロキサン骨格は、環状、分岐状、直鎖状のものが挙げられるが、好ましくは、環状又は分岐状の骨格である。
【００３８】
（ｃ）成分の白金化合物は、（ａ）成分の不飽和基と（ｂ）成分の水素基を反応させ、硬化物を得るための硬化用触媒である。この白金化合物としては、塩化白金酸、白金オレフィン錯体、白金ビニルシロキサン錯体、白金リン錯体、白金アルコール錯体、白金黒等が例示される。その配合量は、（ａ）成分の不飽和基含有ポリオルガノシロキサンに対し、白金元素として０．１〜１０００ｐｐｍとなる量である。０．１ｐｐｍより少ないと十分に硬化せず、また１０００ｐｐｍを超えても特に硬化速度の向上は期待できない。また、より長いポットライフを得るために、反応抑制剤の添加により、触媒の活性を抑制することができる。公知の白金族金属用の反応抑制剤として、２−メチル−３−ブチン−２−オール、１−エチニル−２−シクロヘキサノール等のアセチレンアルコール、マレイン酸ジアリルが挙げられる。
【００３９】
熱伝導性充填剤を配合させた組成物を調製する方法としては、シロキサン化合物とポリシロキサン樹脂と熱伝導性充填剤とを、混練機器を使用しそのまま調製してもよく、あるいはシロキサン化合物と充填剤とを先に混合し表面処理を施した後、ポリシロキサン樹脂へ分散し調製してもよい。また、必要に応じ、加熱、減圧又はその他公知の方法による処理を実施してもよい。また、先に述べた付加反応硬化型ポリオルガノシロキサンを含む場合には、前述の（ａ）成分を先に配合した樹脂組成物を調製しておき、硬化させる直前に（ｂ）成分及び（ｃ）成分の混合物を添加することもできる。
【００４０】
熱伝導性組成物中における一般式（１）で示されるシロキサン化合物の配合量は、熱伝導性充填剤１００質量部に対して０．０１〜２０質量部の範囲である。シロキサン化合物の量をこの範囲とすることで、熱伝導性充填剤の充填性を高めつつ、熱伝導性を高くすることができる。シロキサン化合物の配合量は、より好ましくは０．１〜１５質量部の範囲である。また、ベースポリマーとなるポリシロキサン樹脂１００質量部に対しては、１質量部以上用いることが好ましい。シロキサン化合物の量がポリシロキサン樹脂に対し１質量部未満であると熱伝導性充填材の表面処理効果が少なくなり、高配合ができなくなる。また過剰であると、硬化後の機械的物性や耐熱性に悪影響を与えるため、より好ましくは０．１〜５００質量部の範囲である。
【００４１】
本発明の熱伝導性ポリシロキサン組成物には、本発明の効果を損なわない範囲で、必要に応じて、当業者に公知の顔料、難燃剤、接着付与剤、耐熱付与剤、希釈剤、有機溶剤等を適宜配合することができる。
【００４２】
本発明の熱伝導性ポリシロキサン組成物は、ポリシロキサン樹脂が硬化性官能基を有する場合には、硬化によりシリコーンゴムとすることができる。ポリシロキサン組成物の硬化反応は、ポリシロキサン樹脂が有する硬化性官能基の種類に応じて適宜選択される方法によって行うことができる。
【００４３】
硬化性官能基として、エポキシ基等熱により硬化反応を起こす官能基を有するポリオルガノシロキサンを用いる場合には、熱伝導性ポリシロキサン組成物に熱を掛けることにより硬化することもできる。熱硬化の条件は当業者に公知であるが、熱による硬化反応に用いることができる機器としては、例えば、恒温槽等の当業者に公知の装置が挙げられる。加熱条件は、組成物が適用される部材の耐熱温度に合わせて適宜調整することができ、硬化時間を決めることができる。例えば、４０〜１００℃の熱を、１分〜５時間の範囲で加えることができる。加熱温度は、操作性の観点から、５０〜９０℃であることが好ましく、６０〜８０℃であることがより好ましい。加熱時間は、硬化工程の簡便さの観点から、５分〜３時間であることが好ましく、１０分〜２時間であることがより好ましい。
【００４４】
本発明の熱伝導性ポリシロキサン組成物を硬化させることによって得られるシリコーンゴムは、電子機器、集積回路素子等の電子部品の放熱部材として使用することができる。
【実施例】
【００４５】
以下に本発明の実施例を示すが、これらの実施例によって限定されるものではない。以下の実施例及び比較例において、部はすべて質量部を示す。【００４６】
材料の合成
［実施例１］
・重合度２０のポリシロキサン鎖を有する環状シロキサン化合物
【化８】
2018016565.tif 000009
５０００ｍＬフラスコ中、トルエン４４０ｇとＳｉ−Ｈ結合を２つ有する環状シロキサン１９９２ｇの溶液に、白金触媒の存在下、ビニルトリメトキシシラン１１００ｇを添加した。１２０℃で３時間反応を行った。得られた反応液から溶媒を除去し、次いで蒸留を行い、無色液体を得た。
得られた液体７５ｇに直鎖状ビニルポリシロキサン（ＭＤ２０ＭＶｉで表されるポリシロキサン：モメンティブ製）３００ｇを添加した。さらに白金触媒を加え、１２０℃で５時間反応を行い、無色油状物として目的のシロキサンを得た。
ＦＴ ＩＲ測定により、２８５０cm-1付近にメトキシ基由来の吸収ピークを確認した。１Ｈ ＮＭＲ測定（５００MHz、ＣＤＣｌ３中）では、３．５５ppmにメトキシ基由来のシグナルが観測され、０．０１ppm付近のケイ素に隣接したメチル基由来のシグナルとの積分比から、Ｄ単位数がおよそ２０である直鎖状ポリシロキサン構造が１分子あたり１つ導入されていることを確認した。ＧＰＣ測定の結果では、単分散のピーク（分散度１．１３）が確認され、測定された平均分子量は構造式とのよい一致を示した。【００４７】
［実施例２］
・重合度３０のポリシロキサン鎖を有する環状シロキサン化合物
【化９】
2018016565.tif 000010
実施例１で得られた環状シロキサンとビニルトリメトキシシランの反応物である液体７７ｇに直鎖状ビニルポリシロキサン（ＭＤ３０ＭＶｉで表されるポリシロキサン：モメンティブ製）４５０ｇを添加した。さらに白金触媒を加え、１２０℃で５時間反応を行い、無色油状物として目的のシロキサンを得た。
ＦＴ ＩＲ測定により、２８５０cm-1付近にメトキシ基由来の吸収ピークを確認した。１Ｈ ＮＭＲ測定（５００MHz、ＣＤＣｌ３中）では、３．５６ppmにメトキシ基由来のシグナルが観測され、０．０４ppm付近のケイ素に隣接したメチル基由来のシグナルとの積分比から、Ｄ単位数がおよそ３０である直鎖状ポリシロキサン構造が１分子あたり１つ導入されていることを確認した。ＧＰＣ測定の結果では、単分散のピーク（分散度１．１５）が確認され、測定された平均分子量は構造式とのよい一致を示した。【００４８】
［実施例３］
・重合度４０のポリシロキサン鎖を有する環状シロキサン化合物
【化１０】
2018016565.tif 000011
直鎖状ビニルポリシロキサンとしてのＭＤ３０ＭＶｉで表されるポリシロキサンを、ＭＤ４０ＭＶｉで表されるポリシロキサンに代えた以外は実施例２と同様にして、無色油状物として目的のシロキサンを得た。反応が完了し、目的のシロキサンが得られていることは、１Ｈ ＮＭＲ、ＦＴ ＩＲ、ＧＰＣ測定により確認した。【００４９】
［実施例４］
・重合度３０のポリシロキサン鎖を有する環状シロキサン化合物（２）
【化１１】
2018016565.tif 000012
環状シロキサンをＳｉ−Ｈ結合を３つ有するものに代え、直鎖状ビニルポリシロキサンとしてのＭＤ３０ＭＶｉで表されるポリシロキサンを２倍量用いた以外は、実施例１と同様にして、無色油状物として目的のシロキサンを得た。反応が完了し、目的のシロキサンが得られていることは、１Ｈ ＮＭＲ、ＦＴ ＩＲ、ＧＰＣ測定により確認した。【００５０】
［比較例１］
・重合度７０のポリシロキサン鎖を有する環状シロキサン化合物
【化１２】
2018016565.tif 000013
ビニルトリメトキシシランを３−（メタクリロイルオキシ）プロピルトリメトキシシランに代え、直鎖状ビニルポリシロキサンとしてのＭＤ３０ＭＶｉで表されるポリシロキサンを、ＭＤ７０ＭＶｉで表されるポリシロキサンに代えた以外は実施例４と同様にして、無色油状物として目的のシロキサンを得た。反応が完了し、目的のシロキサンが得られていることは、１Ｈ ＮＭＲ、ＦＴ ＩＲ、ＧＰＣ測定により確認した。【００５１】
［比較例２］
・重合度２００のポリシロキサン鎖を有する環状シロキサン化合物
【化１３】
2018016565.tif 000014
直鎖状ビニルポリシロキサンとしてのＭＤ３０ＭＶｉで表されるポリシロキサンを、ＭＤ２００ＭＶｉで表されるポリシロキサンに代えた以外は実施例１と同様にして、無色油状物として目的のシロキサンを得た。反応が完了し、目的のシロキサンが得られていることは、１Ｈ ＮＭＲ、ＦＴ ＩＲ、ＧＰＣ測定により確認した。【００５２】
以下の配合例及び配合比較例にて用いた材料は、以下のとおりである。
＜熱伝導性充填剤＞
平均粒子径０．４μｍの丸み状アルミナ（スミコランダムＡＡ−０４：住友化学製）
＜ポリオルガノシロキサン樹脂＞
α，ω−ジビニルポリジメチルシロキサン；粘度０．３５Ｐａ・ｓ
＜表面処理剤：一般式（１）で示されるシロキサン化合物＞
実施例１〜４、比較例１〜２で得られたシロキサンを、各々の配合例１〜４及び配合比較例１〜２にて用いた。実施例、比較例と配合例、比較配合例との対応は、表１に示す。以下において、「重合数」とは、シロキサン化合物中に含まれる−Ｓｉ（ＣＨ３）２Ｏ２／２−単位（Ｄ単位）の数の合計を表す。
＜＜硬化用組成物＞＞
＜不飽和基含有ポリオルガノシロキサン＞
α，ω−ジビニルポリジメチルシロキサン；粘度０．３５Ｐａ・ｓ
α−ビニルポリジメチルシロキサン；粘度０．３５Ｐａ・ｓ
＜水素基含有ポリオルガノシロキサン＞
ＭＤＨ２０Ｄ２０Ｍで表されるオルガノハイドロジェンポリシロキサン：粘度０．０３Ｐａ・ｓ
ＭＨＤ２０ＭＨで表されるオルガノハイドロジェンポリシロキサン：粘度０．０２Ｐａ・ｓ
＜白金触媒＞
Ｐｔ-ＭＶｉＭＶｉ錯体（白金の１，２−ジビニルテトラメチルジシロキサン錯体）
＜反応抑制剤＞
マレイン酸ジアリル（東京化成工業株式会社製）【００５３】
［アルミナのシロキサン化合物による表面処理］
・配合例Ａ
一般式（１）で示されるシロキサン化合物として配合例１〜４及び配合比較例１〜２に対応するシロキサン化合物を各々１質量部、ポリオルガノシロキサン樹脂としてα，ω−ジビニルポリジメチルシロキサン（粘度０．３５Ｐａ・ｓ）又はα−ビニルポリジメチルシロキサン（粘度０．３５Ｐａ・ｓ）を所定量、アルミナとしてスミコランダムＡＡ−０４を１００質量部プラネタリーミキサーにて所定の方法により混練し、アルミナを表面処理した熱伝導性ポリシロキサン組成物Ａを得た。得られた組成物Ａについて、ＪＩＳ  Ｋ６２４９に準拠して、回転粘度計（ビスメトロン  ＶＤＨ）（芝浦システム株式会社製）を使用して、Ｎｏ．７ローターを使用し、１０ｒｐｍ、１分間で、２３℃における粘度を測定した。結果を表１に示す。【００５４】
・配合例Ｂ
配合例Ａにて調製した熱伝導性ポリシロキサン組成物Ａ  ６６．６５重量部に、不飽和基含有ポリオルガノシロキサンとしてα，ω−ジビニルポリジメチルシロキサン（粘度０．３５Ｐａ・ｓ）を４．５質量部及び前述した白金‐ビニルシロキサン錯体触媒濃度が白金原子換算で２ｐｐｍとなる量、また、熱伝導性ポリシロキサン組成物Ａ  残り６６．６５重量部に、水素基含有ポリオルガノシロキサンとしてＭＤＨ２０Ｄ２０Ｍ及びＭＨＤ２０ＭＨを各々０．７及び１．０６質量部ずつ、反応抑制剤としてマレイン酸ジアリルを０．００２質量部加え、プラネタリーミキサーにて所定の方法によりそれぞれ混練し、熱伝導性ポリシロキサン組成物Ｂ−１及びＢ−２を得た。得られた組成物Ｂ−１及びＢ−２を所定の割合になるように配合、均一に撹拌した後、内寸６ｍｍ(深さ)×６０ｍｍ（縦）×３０ｍｍ（横）のテフロン（登録商標）コートしたアルミニウム製の金型に流し込み、熱風循環式乾燥機を用い、７０℃３０分で硬化させた。２３℃まで硬化物を冷却後、ＪＩＳ  Ｋ６２４９に準拠してＴｙｐｅＥ硬度を測定した。また、その硬化物の熱伝導率を、ＴＰＳ１５００（京都電子工業製(株)）を用い測定した。また、ポリシロキサン組成物Ｂ−１及びＢ−２を７０℃の環境下に３日間置き、２３℃まで冷却後、Ｂ−１及びＢ−２を所定の割合になるように配合、均一に撹拌した後、内寸６ｍｍ(深さ)×６０ｍｍ（縦）×３０ｍｍ（横）のテフロン（登録商標）コートしたアルミニウム製の金型に流し込み、熱風循環式乾燥機を用い、７０℃３０分で硬化させた。２３℃まで硬化物を冷却後、ＪＩＳ  Ｋ６２４９に準拠してＴｙｐｅＥ硬度を測定した。そ結果を以下の表１に示す。【００５５】
【表１】
2018016565.tif 000015
【００５６】
表１より、一般式（１）で示される、所定の範囲の重合数により適度な長さのシロキサン鎖構造を有するシロキサン化合物を表面処理剤として用いることにより、取扱いが可能な粘度であり、かつ加速試験においても硬さがほとんど変化しない、安定性に優れた組成物が得られることが示された。一方、一般式（１）で示されるシロキサン化合物を用いない場合には、組成物の硬さが経時的に低下してしまい、安定性の点で問題が残る結果となった。
【産業上の利用可能性】
【００５７】
本発明のシロキサン化合物によれば、流動性、安定性に優れた熱伝導性ポリシロキサン組成物を与えることができる。そのため、各種電子機器、集積回路素子等の電子部品の放熱部材用材料として幅広く有効に利用することができる。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
下記一般式（１）：
【化１４】
2018016565.tif 000018
（式中、
Ｒ１：炭素数１〜４のアルコキシシリル基を有する基
Ｒ２：下記一般式（２）：
【化１５】
2018016565.tif 000019
（式中、Ｒ４は、それぞれ独立して炭素数１〜１２の１価の炭化水素基であり、Ｙは炭素数１〜６の１価の炭化水素基であり、ｄは１０〜５０の整数である）で示される直鎖状オルガノシロキシ基
Ｘ：それぞれ独立して炭素数２〜１０の２価の炭化水素基
ａ：１
ｂ：１以上の整数
ｃ：０以上の整数
ａ＋ｂ＋ｃ：４以上の整数
Ｒ３：それぞれ独立して、炭素数１〜６の１価の炭化水素基である）
で示されるシロキサン化合物。
【請求項２】
一般式（１）においてｂが２であり、ｄが１０〜４０である、請求項１記載のシロキサン化合物。
【請求項３】
一般式（１）においてｂが１である、請求項１記載のシロキサン化合物。
【請求項４】
請求項１〜３のいずれか一項記載のシロキサン化合物を含む、熱伝導性充填剤用の表面処理剤。
【手続補正書】
【提出日】平成30年2月13日(2018.2.13)
【手続補正１】
【補正対象書類名】特許請求の範囲
【補正対象項目名】全文
【補正方法】変更
【補正の内容】
【特許請求の範囲】
【請求項１】
下記一般式（１）：
【化１４】
2018016565.tif 000020
（式中、
Ｒ１：炭素数１〜４のアルコキシシリル基を有する基
Ｒ２：下記一般式（２）：
【化１５】
2018016565.tif 000021
（式中、Ｒ４は、それぞれ独立して炭素数１〜１２の１価の炭化水素基であり、Ｙは炭素数１〜６の１価の炭化水素基であり、ｄは１０〜５０の整数である）で示される直鎖状オルガノシロキシ基
Ｘ：それぞれ独立して炭素数２〜１０の２価の炭化水素基
ａ：１
ｂ：１又は２
ｃ：１以上の整数
ａ＋ｂ＋ｃ：４以上の整数
Ｒ３：それぞれ独立して、炭素数１〜６の１価の炭化水素基である）
で示されるシロキサン化合物と、熱伝導性充填剤と、硬化性官能基を有するポリシロキサン樹脂とを含む、組成物。
【請求項２】
一般式（１）においてｂが２であり、ｄが１０〜４０である、請求項１記載の組成物。
【請求項３】
一般式（１）においてｂが１である、請求項１記載の組成物。
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
下記一般式（１）：
【化１４】
2018016565.tif 000022
（式中、
Ｒ１：炭素数１〜４のアルコキシシリル基を有する基
Ｒ２：下記一般式（２）：
【化１５】
2018016565.tif 000023
（式中、Ｒ４は、それぞれ独立して炭素数１〜１２の１価の炭化水素基であり、Ｙは炭素数１〜６の１価の炭化水素基であり、ｄは１０〜５０の整数である）で示される直鎖状オルガノシロキシ基
Ｘ：それぞれ独立して炭素数２〜１０の２価の炭化水素基
ａ：１
ｂ：１又は２
ｃ：１又は２
ａ＋ｂ＋ｃ：４
Ｒ３：それぞれ独立して、炭素数１〜６の１価の炭化水素基である）
で示されるシロキサン化合物と、熱伝導性充填剤と、硬化性官能基を有するポリシロキサン樹脂とを含む、組成物。
【請求項２】
一般式（１）においてｂが２であり、ｄが１０〜４０である、請求項１記載の組成物。
【請求項３】
一般式（１）においてｂが１である、請求項１記載の組成物。
【国際調査報告】
2018016565.tif 000024
2018016565.tif 000025
2018016565.tif 000026
2018016565.tif 000027